(57)【要約】赤外線によりイメージングする化合物であって、約0.1乃至50モル％の2−ジアゾ−1−ナフトール−4若しくは5−スルホン酸またはそれらの誘導体とエステル化した少なくとも２つのノボラック樹脂の混合物を含んでいる。一方のノボラックのエステル化度合は、他のエステル化度合から少なくとも約3モル％だけ異なっている。化合物は、赤外線吸収化合物をさらに含んでいる。適切なサポートに塗布して処理した場合、該化合物はオフセットリソグラフ印刷プレート、カラー校正刷りフィルムまたはイメージレジストとして有用である。【特許請求の範囲】
【請求項１】
サポート上のイメージング層の調製に有用であり、放射線に敏感な化合物であって、
a)2−ジアゾ−1−ナフトール−4−スルホン酸、2−ジアゾ−1−ナフトール−5−スルホン酸、及びそれらのエステル反応性誘導体からなるグループから選択されたジアゾ化合物とノボラック樹脂との第１エステル生成物であって、前記第１エステル生成物が0.5乃至50モル％の前記ジアゾ化合物を含んでいる第１ノボラック樹脂と、
b)2−ジアゾ−1−ナフトール−4−スルホン酸、2−ジアゾ−1−ナフトール−5−スルホン酸、及びそれらのエステル反応性誘導体からなるグループから選択されたジアゾ化合物とノボラック樹脂との第２エステル生成物であって、前記第２エステル生成物が0.5乃至50モル％の前記ジアゾ化合物を含み、前記第２エステル生成物の前記ジアゾ化合物含有率が前記第１エステル生成物のジアゾ化合物含有率とは少なくとも約3モル％異なっている第２ノボラック樹脂と、
c)赤外線吸収化合物と、
の混合物を含んでいることを特徴とする前記化合物。
【請求項２】
前記化合物が更に、d)ポリマー分解インヒビタを含んでいることを特徴とする請求項1記載の化合物。
【請求項３】
前記第１及び第２のエステル生成物が約1乃至35モル％の前記ジアゾ化合物を含んでいることを特徴とする請求項1記載の化合物。
【請求項４】
前記第１及び第２のエステル生成物に各々含まれるジアゾ化合物の含有率が少なくとも4モル％異なっていることを特徴とする請求項3記載の化合物。
【請求項５】
前記第１及び第２のエステル生成物が約5乃至25モル％の前記ジアゾ化合物を含んでいることを特徴とする請求項4記載の化合物。
【請求項６】
前記ジアゾ化合物が2−ジアゾ−1−ナフトール−4−塩化スルホニル、2−ジアゾ−1−ナフトール−5−塩化スルホニル、及びそれらの混合物からなるグループから選択されることを特徴とする請求項1記載の化合物。
【請求項７】
前記化合物が、前記第１及び第２のエステル生成物の合計に対して約10乃至90重量％の前記第２エステル生成物を含んでいることを特徴とする請求項1記載の化合物。
【請求項８】
前記化合物が約35乃至65重量％の前記第２エステル生成物を含んでいることを特徴とする請求項7記載の化合物。
【請求項９】
前記第１及び第２のエステル生成物の各々のジアゾ化合物の含有率が約5乃至15モル％異なっていることを特徴とする請求項4記載の化合物。
【請求項１０】
混合される成分(a)及び(b)が前記化合物内に約60乃至99重量％のレベルで存在しており、成分(c)が約0.1乃至約15重量％のレベルで存在していることを特徴とする請求項1記載の化合物。
【請求項１１】
前記赤外線吸収化合物は約750乃至875nmの範囲を吸収する染料であることを特徴とする請求項10記載の化合物。
【請求項１２】
前記化合物が更に(d)重合体からなる分解インヒビタを約0.1乃至30重量％のレベルで含んでいることを特徴とする請求項10記載の化合物。
【請求項１３】
前記重合体からなる分解インヒビタが、マレイン酸、無水マレイン酸またハーフエステルマレイン酸を含んだスチレン・コポリマー、酢酸酪酸セルロース、酢酸プロピオン酸セルロース、ポリ酢酸ビニル、マレイン酸若しくはポリビニール・メチル・エーテルの無水マレイン酸誘導体、及びそれらの混合物からなるグループから選択されることを特徴とする請求項12記載の化合物。
【請求項１４】
前記サポートが印刷プレートからなることを特徴とする請求項1記載の化合物。
【請求項１５】
前記化合物が印刷プレートに使用されることを特徴とする請求項1記載の化合物。
【請求項１６】
前記印刷プレートがアルミニウムシートであることを特徴とする請求項15記載の化合物。
【請求項１７】
イメージを調製するための方法であって、
i)サポート材上にコーティングされ、請求項1の混合物からなるイメージング層を設ける工程と、
ii) 前記イメージング層をイメージ毎に、前記エステル生成物に存在するジアゾ化合物の少なくとも一部を分解するのに十分なエネルギを有する赤外線レーザービームを放射するエネルギにさらす工程と、
iii)前記イメージング層を現像液材料に接触させて前記イメージング層においてエネルギにさらされた領域を前記サポートから選択的に除去する工程と、
からなることを特徴とする方法。
【発明の詳細な説明】
【技術分野】
【０００１】
本発明は、リソグラフ印刷プレートやカラー校正刷りフィルム等の作成の際に有用な、熱に敏感なコーティング化合物に関する。
【背景技術】
【０００２】
リソグラフ印刷技術は、油と水との非混和性に基づいたものであって、これは、油性物質すなわちインクが選択的にイメージ領域に保持され、水すなわち水溶液が選択的にイメージ外領域に保持されるものである。適切に下準備した表面を水で湿らした後、インクを塗布した場合、バックグランドすなわちイメージ外領域は水を保持してインクをはじく。一方、イメージ領域はインクを受入れて水をはじく。イメージ領域上に塗布されたインクは、該イメージが複製される紙や布地等の素材の表面上に転写される。一般に、インクはブランケットと称せられる媒介物に転写され、次にブランケットはイメージが複製される素材表面上にインクを転写する。
【０００３】
リソグラフ印刷プレートとして非常に多く用いられているタイプでは、アルミニウムのベースサポートに光に敏感なコーティングが塗布されている。該コーティングは光に反応するため、露光した部分は可溶性となり現像工程において除去される。かかるプレートはポジティブ作用性（positive-working）と称せられる。反対に、コーティングの露光した部分が硬化する場合、そのプレートはネガティブ作用性（negative-working）と称せられる。いずれの場合においても、残ったイメージ領域はインク受容すなわち親油性となり、イメージ外領域すなわちバックグラウンドは水受容すなわち親水性となる。イメージ領域とイメージ外領域との差異は露光プロセスにおいて形成し、かかるプロセスでは、フィルムがプレートに張り付けられる。フィルムを確実に接触せしめるため、張り付けは真空条件下で行なわれる。プレートはその後、紫外線を一部含んだ光源にさらされる。ポジティブプレートを使用する場合、フィルムにおいてプレート上のイメージ領域に対応する領域は不透明であるため、光はプレートに到達しない。一方、フィルムにおいてイメージ外領域に対応する領域は透明であるため、光は透過してコーティングに到達し、よって該コーティング部分はより溶けやすくなって除去される。ネガティブプレートの場合は、上記の逆である。すなわち、フィルムにおいてイメージ領域に対応する領域が透明であり、イメージ外領域が不透明である。フィルムの透明領域の下にあるコーティングは光の作用によって硬化され、光が照射されない領域は除去される。これにより、ネガティブプレートの光硬化表面は親油性となりインクを受容し、一方、現像液（developer）の作用によりコーティングが除去されたイメージ外領域は減感され（desensitized）、よって親水性となる。
【０００４】
印刷産業においては、オフセット印刷プレートの直接デジタルイメージング（direct digital imaging）が次第に重要になってきている。ソリッドステートレーザー技術の進歩によって、中出力から高出力のダイオードレーザーがプレートセッタ用のエネルギ源として有用になった。特に、赤外線（800nm乃至850nm）近傍領域のエネルギを発するレーザーが有用である。レーザー照射を制御することによって、イメージ領域の露光に用いるフィルムまたはマスクの使用が不要になる。これにより、プレートの製造作業が容易になる。
【０００５】
赤外線エネルギに敏感であって、フェノール樹脂の１つまたは混合物と、少なくとも１つの赤外線吸収染料すなわち顔料（pigment）とを含んだイメージング用化合物に関する多くの米国特許出願がある。米国特許第6063544号にノボラック、レゾールまたはポリヒドロキシ・スチレン樹脂の混合物及び赤外線吸収染料に基づいたポジティブ・アクティング（positive acting）プレートが開示されている。ノボラック樹脂と、レゾール樹脂と、赤外線吸収染料すなわち顔料と、潜在的（latent）ブレンステッド酸との混合物に基づく印刷プレートが米国特許第5372907号、第5372915号、第5466577号及び第5491046号に開示されている。これらのプレートを赤外線にさらすと潜在的ブレンステッド酸が分解し、レゾール樹脂及びノボラック樹脂を架橋する種（species）が生成する。これにより、露光領域に存在する混合物が硬化する。赤外線にさらされたプレートを更に加熱することにより、赤外線にさらされたコーティングが更に硬化して水性アルカリ現像液に不溶となる。一方、赤外線にさらされなかった領域は、現像液に溶け得る状態のままである。
【０００６】
更に、米国特許第5705322号及び第5858626号に、フェノール樹脂とｏ−ジアゾ・ナフトキノン誘導体との混合物、または該混合物のフェノール樹脂によるエステル化生成物のうちのいずれか１若しくは混合物と、赤外線吸収化合物とに基づくレーザーイメージングが可能な感光性成分が開示されている。米国特許第5705322号に開示されている成分はネガティブ作用性であり、最初にイメージ領域の露光を要し、続いて現像前の投光照射（floodlight）にさらされる。米国特許第5858626号の成分はポジティブ作用性であり、現像前後の投光照射が不要である。
【０００７】
上記または同様のシステムに関連する問題の１つとしては、印刷プレートの現像液処理により生成したイメージ領域は、長時間に亘って効果的に印刷することに対しては、しばしば不十分であることが挙げられる。その結果、印刷イメージが所望の解像度及び印刷品質以下のものになる。
【発明の開示】
【０００８】
本発明は、サポート上のイメージング層の調製に有用であり、放射線に敏感な化合物を提供する。該化合物は、
a)2−ジアゾ−1−ナフトール−4−スルホン酸、2−ジアゾ−1−ナフトール−5−スルホン酸、及びそれらのエステル反応性誘導体からなるグループから選択されたジアゾ化合物とノボラック樹脂との第１エステル生成物であって、前記第１エステル生成物が0.5乃至50モル％の前記ジアゾ化合物を含んでいる第１ノボラック樹脂と、
b)2−ジアゾ−1−ナフトール−4−スルホン酸、2−ジアゾ−1−ナフトール−5−スルホン酸、及びそれらのエステル反応性誘導体からなるグループから選択されたジアゾ化合物とノボラック樹脂との第２エステル生成物であって、前記第２エステル生成物が0.5乃至50モル％の前記ジアゾ化合物を含み、前記第２エステル生成物の前記ジアゾ化合物含有率が前記第１エステル生成物のジアゾ化合物含有率とは少なくとも約3モル％異なっている第２ノボラック樹脂と、
c)赤外線吸収化合物と、
の混合物からなることを特徴としている。
【０００９】
本発明は、また、イメージを調製するための方法を提供する。該方法は、
i)サポート材上にコーティングされ、上記（a）、（b）及び（c）の混合物からなるイメージング層を設ける工程と、
ii)前記イメージング層をイメージ毎に、前記エステル生成物に存在するジアゾ化合物の少なくとも一部を分解するのに十分なエネルギを有する赤外線レーザービームを放射するエネルギにさらす工程と、
iii)前記イメージング層を現像液材料に接触させて前記イメージング層においてエネルギにさらされた領域を前記サポートから選択的に除去する工程と、
からなることを特徴としている。
【００１０】
本発明の放射線に敏感な化合物は、感光性素子（elements）を形成する種々の基板に用いることができる。陽極酸化処理された粗い（textured）アルミニウムプレートに用いられた場合、コーティングされたプレートは平板(リソグラフ)印刷プレートとして使用することが可能で、高品質で高解像度なイメージを何千回も印刷することができる。該化合物を、例えば、ポリエステルフィルム等の透明フィルムサポートに使用した場合、カラー校正刷りフィルムとしての使用に有用である。該化合物は、プリント配線回路製造のためのフォトレジストに用いることも可能である。
【発明を実施するための最良の形態】
【００１１】
本発明に使用されるノボラック樹脂は、フェノール置換若しくは脂肪族置換されたヒドロキシ芳香族化合物とアルデヒドとの縮合生成物である。
【００１２】
好適なノボラック樹脂には、フェノール、ｏ−クロロフェノール、ｏ、ｍ若しくはｐ−クレゾール、ｐ−ヒドロキシ安息香酸、2−ナフトール、またはその他のヒドロキシ芳香族モノマーと、ホルムアルデヒド、アセトアルデヒド、フルアルデヒド（fural）、ベンズアルデヒド、若しくは他の脂肪族若しくは芳香族アルデヒド等のアルデヒドとの縮合生成物が含まれる。このポリマーは、分子量が1、000乃至70、000の範囲内であることが好ましく、より好ましくは2、000乃至40、000の範囲内であり、最も好ましくは3、000乃至12、000の範囲内である。ノボラックは一般的な物質であり、容易に購入できる。調製方法如何により、ロット毎のコーティングに製品信頼性の観点において大きなばらつきが生じる。高分子量のポリマーと低分子量のポリマーとを効果的に混合することによって、安定した製品を製造することができる。固有粘度は、ペンスキー・マーチン（Pensky Marten）毛細管法により測定される。10.0％（重量／重量）をメチル・エチルケトンに溶解する。第300番毛細管を25℃に保たれている水浴内に浸す。毛細管の定数に測定した秒を掛けることによって、センチストークス単位で表わされた粘度が得られる。好適な範囲は2乃至50センチストークスである。より好適な範囲は3乃至35センチストークスである。最も好適な範囲は4乃至20センチストークスである。分子量の異なる２つのノボラックの粘度を測定することによって、割合を変えて所望の粘度が得られ、よって、ばらつきを防止することができる。
【００１３】
本発明の化合物は、上述の如く少なくとも２つのノボラックの混合物を採用することによって感光感熱になる。これらノボラックは、異なるモル比のジアゾ化合物と反応させたものである。かかるジアゾ化合物は、2−ジアゾ−1−ナフトール−4−スルホン酸、2−ジアゾ−1−ナフトール−5−スルホン酸、及びそれらのエステル反応性誘導体、例えば塩化スルホニルまたはスルホン酸／低（lower）アルキルエステル等、からなるグループから選択される。従って、第１ノボラック樹脂はジアゾ化合物によってエステル化されて約0.5乃至50モル％の該ジアゾ化合物を含んだエステル生成物を生じ、第２ノボラック（第１ノボラックと同じでも異なっていても良い）はジアゾ化合物（第１ジアゾ化合物と同じでも異なっていても良い）によってエステル化されて約0.5乃至50モル％の該ジアゾ化合物を含んだエステル生成物を生じる。但し、第２エステル生成物のジアゾ化合物の含有率と第１エステル生成物のジアゾ化合物の含有率との差が少なくとも約3モル％あることが条件である。より好適には、エステル生成物は約1乃至35モル％の該ジアゾ化合物を含んでおり、最も好適には約5乃至25モル％の該ジアゾ化合物を含んでいる。２つのエステル化ノボラックのジアゾ化合物含有率の差異は、より好適には少なくとも4モル％であり、最も好適には約5乃至15モル％である。
【００１４】
良好なイメージ解像度を有し、かつ、長時間の印刷ライフを有する印刷プレートの製造には少なくとも２つのジアゾ含有量の異なるエステル化ジアゾ・ノボラックの混合物が必要であることが知られている。実験例に示すように、単一のエステル化ジアゾ・ノボラックを使用して下準備されたプレートでは不十分である。エステル化ジアゾ・ノボラックは、第２エステル生成物の含有率が、第１及び第２エステル生成物の合計重量の約10乃至90重量％の範囲に収まるように混合される。より好適には、35乃至65重量％である。
【００１５】
本発明の化合物は、最初の２つのノボラックと異なるジアゾ含有量であって、約35重量％までの未反応ノボラックを有する１つまたは複数の付加的なエステル化ジアゾノボラックを含んでいても良い。
【００１６】
エステル化ノボラックは、ノボラックを含んだヒドロキシ基とスルホン酸または誘導体との通常のエステル化反応によって、米国特許第4308368号及び第5145763号、並びに英国特許第1546633号に開示されたタイプの反応によって調製される。エステル化ノボラックは、コロラド州フォートコリンズのダイバーシテック社（Diversitec Corp.）からも購入することができ、PDS-5、PDS-10、PDS-15等として登録されている。
【００１７】
本発明で使用される赤外線吸収剤は、約750乃至875nmの赤外線範囲内の照射を吸収する化合物であり、より好適には約800乃至850nmの範囲内であり、最も好ましくは約830nmである。有用な材料にはスクアリウム（squarlium）、 シアン化合物（cyanide）、ポリメチン（polymethine）及びピリリウム染料（pyrilium dyes）すなわち顔料が含まれるが、これらに限定されない。このなかで、染料が好ましい。好適な染料はピリジル（pyridyl）、キノリニル（quinolinyl）、ベンゾキサゾリル（benzoxazolyl）、チアゾリル（thiazolyl）、ベンゾチアゾリル（benzothiazolyl）、オキサゾリル（oxazolyl）及びセレナゾリル（selenazolyl）を含むがこれらに限定されない。染料は、吸収（最大ラムダ）が露光時に使用するレーザーの出力波長にほぼ一致するように注意深く選択すべきであり、これにより最適条件が得られる。染料は、使用する媒体にレーザーがイメージングする際、イメージ領域とイメージ外領域とを分ける差異を際立たせるのに効果がある。
【００１８】
本発明のコーティング化合物は、重合体からなる分解インヒビタである第３成分をも含むのが好ましい。この物質は、現像の際に、コーティングの他の性能特性を損なうことなくイメージ領域の分解すなわち侵食を阻止する働きがある。これにより、プレートのイメージ外領域の処理を容易に行なうことができる。好適な重合体としては酸または酸誘導体を含んだものであり、例えば、マレイン酸、無水マレイン酸またハーフエステルマレイン酸（maleic acid half ester）を含んだスチレン・コポリマー、酢酸酪酸セルロース、酢酸プロピオン酸セルロース、ポリ酢酸ビニル、マレイン酸若しくはポリビニール・メチル・エーテルの無水マレイン酸誘導体、及びそれらの混合物がある。
【００１９】
本発明の化合物中に存在する混合エステル化ノボラックの総含有率は、約60乃至99重量％の範囲が好ましく、より好ましくは約70乃至98重量％であり、最も好ましくは約80乃至97重量％である。赤外線吸収物質の含有率は約0.1乃至15重量％の範囲が好ましく、より好ましくは約0.5乃至10重量％であり、最も好ましくは約1.0乃至重量％である。分解インヒビタが存在する場合は、その含有率は約0.1乃至30重量％の範囲が好ましく、より好ましくは約0.5乃至20重量％であり、最も好ましくは約1乃至10重量％である。上記の全ての重量は乾燥重量ベースである。
【００２０】
本発明の化合物は、印刷プレートの現像後に、イメージ領域を目視確認するための手助けとなる着色剤（指示染料）を含んでも良い。化合物は、カラー校正刷りに用いるための既知のシアン、イエローまたはマゼンタ染料すなわち顔料のいずれを含んでいても良い。好適な着色剤にはビクトリアブルー（Victoria Blue）、ネプチューンブルー（Neptune Blue）、ベーシックブルー（Basic Blue）、メチレンブルー（methylene blue）、クリスタルバイオレット（crystal violet）、分散レッド（Disperse Red）1、4または13、及びメチルバイオレット（methyl violet）が含まれる。
【００２１】
本発明の化合物は、感光感熱化合物に一般的に使用される他の添加物を含んでも良い。例えば、 界面活性剤、酸安定剤及び湿潤剤がある。
【００２２】
本発明の化合物は、サポート上にコーティングされる。そのため、先ず所定の有機溶媒を使用して溶液を生成し、かかる溶液を陽極酸化アルミプレートやポリエステルフィルム等の基板サポートに塗布する。コーティング方法には、従来式のロール、グラビア、スピンまたはホッパーコーティングプロセスが含まれる。適切なコーティング溶媒には、1−メトキシ−2−エタノール、1−メトキシ−2−プロパノ−ル、アセトン、メチル・エチル・ケトン、ジイソブチル・ケトン、メチル・イソブチル・ケトン、n−プロパノール、イソプロパノール、テトラヒドロフラン、ブチロラクトン、メチル・ラクテート及びそれらの混合物が含まれるが、これらに限定されない。
【００２３】
本発明のコーティング化合物は所望の溶媒システムに溶解する。コーティング溶液は選ばれた基板に塗布される。コーティングは、乾燥コーティング重量が約0.8g/m2乃至約3.5g/m2の範囲内になるように塗布される。より好適には約1.1g/m2乃至約2.7g/m2であり、最も好適には約1.3g/m2乃至約2.4g/m2である。コーティングは、全ての溶媒が効率良く除去される条件下で乾燥される。但し、化合物内のエステル化したジアゾ・ノボラック成分を著しく劣化させるような苛酷な条件にはしない。
【００２４】
印刷プレートとして使用する場合、化合物は主に、赤外線領域エネルギに敏感である。化合物はスペクトルの紫外線領域にも敏感である。この二元的に敏感な特性により、レーザーイメージセッタ（imagesetter）を用いるか、あるいは、従来の接触露光（contact exposure）を用いてイメージングすることができるという利点が生じる。
【００２５】
プレートは、イメージング用のイメージセッタ上に置かれるのが好ましい。イメージセッタは、電磁スペクトルの紫外線、可視光線及び赤外線部分において種々の波長で出力することができる。現在は、赤外線でのイメージングには１つの波長が主に使用されている。830nmで放射するレーザーダイオードのアレイが市販されている。
【００２６】
使用できる総出力は1乃至14ワットの範囲で可変であり、一定時間印加することによって250mJ/cm2までの範囲内でイメージングに使用されるエネルギを生じる。
【００２７】
エネルギ範囲は130乃至210mJ/cm2が好ましい。適切なイメージング装置がカナダ、バンクーバーのクレオ・サイテックス社（Creo-Scitex）によって製造販売されている。レーザーからの出力を変調するために、デジタル化した情報が使用されている。エネルギはプレート表面に差向けられ、そこでエネルギ変換作用が生じる。吸収染料がエネルギを吸収し、強い局部的熱としてエネルギを放射する。かかる熱は、次にエステル化ノボラック内に存在するジアゾを劣化させてインデン・カルボン酸を生成する。インデン・カルボン酸は、イメージが削り取られる領域（image-struck areas）を水性アルカリ現像液に一層溶けやすくする。これにより、イメージ領域は現像中に取除かれ、イメージ外領域はそのまま残る。同様のシステムと異なり、プレートのイメージング後及び現像前の予熱工程がない。
【００２８】
上述のコーティング化合物は100％水性で高ｐＨの現像液化合物を用いて現像される。ポジティブプレートに通常用いられる現像液が最も有用である。かかる現像液は、露光により生成した差異を利用する。これにより、露光したコーティングを除去し、露光しなかったイメージをそのまま残す。この時点で、当該イメージは印刷処理が可能となる。
【００２９】
以下に本発明の実験例を示す。
【００３０】
実験例1
14.12グラムのキャップ形成した（エステル化した）ノボラックPDS-5（コロラド州フォートコリンズのダイバーシテック社（Diversitec Corp.）によって製造販売されている製品)、0.34グラムの酢酸酪酸セルロース（イーストマン・ケミカル社（Eastman Chemicals）によって販売されているCAB 321-0.1）、0.46グラムのレーザー染料830AT（カナダ、モントリオールのADS社によって販売されている）、及び0.08グラムのネプチューンブルー（Neptune Blue）を、129.36グラムの1−メトキシ−2−プロパノール及び55.60グラムのメチル・エチル・ケトンに溶解して混合することによりコーティング溶液を調製した。当業者に周知の方法で脱脂され、機械的表面処理（grained）され、陽極酸化され、及びポリビニル・リン酸処理によって親水性にされたアルミ基板に、上記化合物をコーティングした。乾燥コーティング重量は2.3g/m2であった。適切な乾燥がなされた後、プレートをクレオ・サイテックス社（Creo-Scitex）のトレンドセッタ・イメージセッタ（Trendsetter imagesetter）に設置した。830nmで175mJ/cm2のエネルギを用いて「バックグラウンド書込み（write-the-background）」モードでイメージングを行なった。プレートをプロセシング機械により現像した。プロセシング機械には通常のポジティブ現像液を充填しておいた。現像したプレートが許容可能なイメージを有していることが観察された。解像度目標ベースで、マイクロラインは15/20であり、ハーフトーンドット解像度は10-96であった。現像液がイメージの主要領域に到達しているのが見受けられた。加速磨耗プレス（wear press）条件下では、開始時のイメージの品質に比べて顕著に劣化していると考えられるまで、プレートは3、000部の印刷物を作成した。イメージの品質はかなり劣っていた。
【００３１】
実験例2
実験例1に記載した方法と同様の方法で、プレートを同様に準備したが、PDS-5の替わりにPDS-10を用いた。ここで、10モル％のノボラックを2−ジアゾ−1−ナフトール−5−塩化スルホニルによってエステル化した。上述のアルミプレートをコーティングし、175mJ/cm2を用いてイメージングした。プレートをプロセス機械により現像した。プロセシング機械には通常のポジティブ現像液を充填しておいた。現像が遅いことが観察された。プレートのバックグラウンドを十分に減感するため、プレートは２度目の処理が必要であった。プレートのマイクロライン解像度は10/12であり、ハーフトーン解像度は5-96であった。商品として認められない品質であると判断されるまで、印刷工程において、5、500部しか許容範囲内の印刷物が得られなかった。PDS-5の性能に比べて改善してはいるが、PDS-10は現像が困難であり、現像は依然劣っていた。
【００３２】
実験例3
実験例1に記載した方法と同様の方法で、プレートを同様に準備したが、PDS-5の替わりにPDS-15を用いた。ここで、15モル％のノボラックを2−ジアゾ−1−ナフトール−5−塩化スルホニルによってエステル化した。上述のアルミプレートをコーティングし、175 mJ/cm2を用いてバックグラウンドをイメージングした。プロセシング機械でプレートを現像した。プロセシング機械には通常のポジティブ現像液を充填しておいた。プロセシング機械では、イメージが適切に減感されなかった。プロセシング機械で２度目の処理を行なっても、バックグラウンドは適切に減感されなかった。従って、当該プレートは印刷することができなかった。
【００３３】
実験例4
実験例1に記載した方法と同様の方法で、プレートを同様に準備したが、PDS-5の替わりにPDS-5とPDS-10との50:50混合物を用いた。上述のアルミプレートをコーティングし、175mJ/cm2を用いてイメージングした。プレートをプロセシング機械により現像した。プロセシング機械には通常のポジティブ現像液を充填しておいた。プレートを検査したところ、マイクロライン解像度は2-98で、ハーフトーン解像度は2-98であることが観察された。商品として認められない品質であると判断されるまで、印刷工程において、12、500部の許容範囲内の印刷物が得られた。この実験例は、キャップ形成したノボラック樹脂の混合物が、単一のキャップ形成したノボラック樹脂に比べて有利であることを明白に示している。
【００３４】
実験例5
実験例1に記載した方法と同様の方法で、プレートを同様に準備したが、PDS-5の替わりにPDS-5とPDS-15との50:50混合物を用いた。上述のアルミプレートをコーティングし、17
5mJ/cm2を用いてイメージングした。プレートをプロセシング機械により現像した。プロセシング機械には通常のポジティブ現像液を充填しておいた。プレートを検査したところ、マイクロライン解像度は2-98で、ハーフトーン解像度は2-98であることが観察された。商品として認められない品質であると判断されるまで、印刷工程において、12、500部の許容範囲内の印刷物が得られた。平均すると、5モル％及び15モル％のキャップ形成したノボラックの当該混合物は、10％に等しい。実験例2の結果と比較すると、本実験の結果は全く異なっている。キャップ形成した２つの異なるノボラックの混合物の機能は、等価のキャップ形成した単一ノボラックとは異なる。
【国際公開パンフレット】
2004523009.tif 000002
2004523009.tif 000003
2004523009.tif 000004
2004523009.tif 000005
2004523009.tif 000006
2004523009.tif 000007
2004523009.tif 000008
2004523009.tif 000009
2004523009.tif 000010
2004523009.tif 000011
2004523009.tif 000012
2004523009.tif 000013
2004523009.tif 000014
2004523009.tif 000015
2004523009.tif 000016
2004523009.tif 000017
2004523009.tif 000018
2004523009.tif 000019
【国際調査報告】
2004523009.tif 000020